【手続補正書】
【提出日】令和1年5月8日(2019.5.8)
【手続補正１】
【補正対象書類名】特許請求の範囲
【補正対象項目名】全文
【補正方法】変更
【補正の内容】
【特許請求の範囲】
【請求項１】
樹脂材料、天然繊維、ガラスまたはカーボンにより形成されたシート状の多孔性基材と、
少なくとも前記多孔性基材の空隙を囲む骨格部表面に付着した粘着剤と、
固体電解質材料および電極活物質を含み、かつ、前記多孔性基材の前記空隙の内部に充填されている電極材料と、
を備える電極シート。
【請求項２】
請求項１に記載の電極シートにおいて、
前記電極材料の少なくとも一部が前記粘着剤に付着している電極シート。
【請求項３】
請求項１または２に記載の電極シートにおいて、
当該電極シートの厚みが３００μｍ以下である電極シート。
【請求項４】
請求項１乃至３いずれか一項に記載の電極シートにおいて、
前記電極材料の充填量が、当該電極シートの全体を１００質量％としたとき、１５質量％以上８５質量％以下である電極シート。
【請求項５】
請求項１乃至４いずれか一項に記載の電極シートにおいて、
前記電極材料中のバインダーの含有量が、前記電極材料の全体を１００質量％としたとき、０．５質量％未満である電極シート。
【請求項６】
請求項１乃至５いずれか一項に記載の電極シートにおいて、
全固体型リチウムイオン電池を構成する正極層または負極層に用いられるものである電極シート。
【請求項７】
請求項１乃至６いずれか一項に記載の電極シートにおいて、
前記多孔性基材は不織布である電極シート。
【請求項８】
請求項１乃至７いずれか一項に記載の電極シートにおいて、
前記多孔性基材は電子導電性を有するものである電極シート。
【請求項９】
請求項１乃至８いずれか一項に記載の電極シートにおいて、
前記多孔性基材の空隙率が５０％以上９５％以下である電極シート。
【請求項１０】
正極層と、固体電解質層と、負極層とがこの順番に積層された全固体型リチウムイオン電池であって、
前記正極層および前記負極層のうち少なくとも一方が、請求項１乃至９いずれか一項に記載の電極シートにより構成されたものである全固体型リチウムイオン電池。
【請求項１１】
請求項１乃至９いずれか一項に記載の電極シートを製造するための製造方法であって、
シート状の多孔性基材の少なくとも一方の面に、粘着剤層を形成する工程と、
前記粘着剤層上に電極材料を付着させることにより電極材料層を形成し、前記多孔性基材、前記粘着剤層、および前記電極材料層がこの順番に積層された積層体を得る工程と、
得られた前記積層体を加圧することにより、前記粘着剤層を構成する粘着剤を前記多孔性基材の空隙を囲む骨格部表面に付着させるとともに、前記多孔性基材の前記空隙内に前記電極材料層を構成する前記電極材料を充填する工程と、
を含む電極シートの製造方法。
【請求項１２】
請求項１乃至９いずれか一項に記載の電極シートを製造するための製造方法であって、
シート状の多孔性基材と、粘着剤を準備する工程と、
前記多孔性基材の空隙を囲む骨格部表面に、前記粘着剤をコーティングする工程と、
前記多孔性基材の前記空隙内に電極材料を充填する工程と、
を含む電極シートの製造方法。
【請求項１３】
請求項１１または１２に記載の電極シートの製造方法であって、
前記多孔性基材の空隙体積をＡとし、前記粘着剤の体積をＢとしたとき、
［（Ａ−Ｂ）／Ａ］×１００で定義される残空隙率が１０％以上９０％以下である電極シートの製造方法。
【手続補正２】
【補正対象書類名】明細書
【補正対象項目名】０００９
【補正方法】変更
【補正の内容】
【０００９】
すなわち、本発明によれば、
樹脂材料、天然繊維、ガラスまたはカーボンにより形成されたシート状の多孔性基材と、
少なくとも上記多孔性基材の空隙を囲む骨格部表面に付着した粘着剤と、
固体電解質材料および電極活物質を含み、かつ、上記多孔性基材の上記空隙の内部に充填されている電極材料と、
を備える電極シートが提供される。
【手続補正３】
【補正対象書類名】明細書
【補正対象項目名】００８９
【補正方法】変更
【補正の内容】
【００８９】
以上、本発明の実施形態について述べたが、これらは本発明の例示であり、上記以外の様々な構成を採用することもできる。
なお、本発明は前述の実施形態に限定されるものではなく、本発明の目的を達成できる範囲での変形、改良等は本発明に含まれるものである。
以下、参考形態の例を付記する。
＜付記＞
（付記１）
シート状の多孔性基材と、
少なくとも前記多孔性基材の空隙を囲む骨格部表面に付着した粘着剤と、
固体電解質材料および電極活物質を含み、かつ、前記多孔性基材の前記空隙の内部に充填されている電極材料と、
を備える電極シート。
（付記２）
付記１に記載の電極シートにおいて、
前記電極材料の少なくとも一部が前記粘着剤に付着している電極シート。
（付記３）
付記１または２に記載の電極シートにおいて、
当該電極シートの厚みが３００μｍ以下である電極シート。
（付記４）
付記１乃至３いずれか一つに記載の電極シートにおいて、
前記電極材料の充填量が、当該電極シートの全体を１００質量％としたとき、１５質量％以上８５質量％以下である電極シート。
（付記５）
付記１乃至４いずれか一つに記載の電極シートにおいて、
前記電極材料中のバインダーの含有量が、前記電極材料の全体を１００質量％としたとき、０．５質量％未満である電極シート。
（付記６）
付記１乃至５いずれか一つに記載の電極シートにおいて、
全固体型リチウムイオン電池を構成する正極層または負極層に用いられるものである電極シート。
（付記７）
付記１乃至６いずれか一つに記載の電極シートにおいて、
前記多孔性基材は不織布である電極シート。
（付記８）
付記１乃至７いずれか一つに記載の電極シートにおいて、
前記多孔性基材は電子導電性を有するものである電極シート。
（付記９）
付記１乃至８いずれか一つに記載の電極シートにおいて、
前記多孔性基材の空隙率が５０％以上９５％以下である電極シート。
（付記１０）
正極層と、固体電解質層と、負極層とがこの順番に積層された全固体型リチウムイオン電池であって、
前記正極層および前記負極層のうち少なくとも一方が、付記１乃至９いずれか一つに記載の電極シートにより構成されたものである全固体型リチウムイオン電池。
（付記１１）
付記１乃至９いずれか一つに記載の電極シートを製造するための製造方法であって、
シート状の多孔性基材の少なくとも一方の面に、粘着剤層を形成する工程と、
前記粘着剤層上に電極材料を付着させることにより電極材料層を形成し、前記多孔性基材、前記粘着剤層、および前記電極材料層がこの順番に積層された積層体を得る工程と、
得られた前記積層体を加圧することにより、前記粘着剤層を構成する粘着剤を前記多孔性基材の空隙を囲む骨格部表面に付着させるとともに、前記多孔性基材の前記空隙内に前記電極材料層を構成する前記電極材料を充填する工程と、
を含む電極シートの製造方法。
（付記１２）
付記１乃至９いずれか一つに記載の電極シートを製造するための製造方法であって、
シート状の多孔性基材と、粘着剤を準備する工程と、
前記多孔性基材の空隙を囲む骨格部表面に、前記粘着剤をコーティングする工程と、
前記多孔性基材の前記空隙内に電極材料を充填する工程と、
を含む電極シートの製造方法。
（付記１３）
付記１１または１２に記載の電極シートの製造方法であって、
前記多孔性基材の空隙体積をＡとし、前記粘着剤の体積をＢとしたとき、
［（Ａ−Ｂ）／Ａ］×１００で定義される残空隙率が１０％以上９０％以下である電極シートの製造方法。